【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
成分Ａと成分Ｂとを含む組成物であって、
前記成分Ａと前記成分Ｂとは分けられており、前記成分Ａ及び前記成分Ｂは、それぞれ、式（Ｉ）又は式（ＩＩ）で表される１種以上のモノマーを含み、前記成分Ａはプロ触媒をさらに含み、前記成分Ｂは活性化剤をさらに含み、
ａ）前記式（Ｉ）のモノマーは、
【化１】
2018526503.tif 000001
であり、
ここで、
ｍは、０、１又は２の整数であり、
Ｒ１、Ｒ２、Ｒ３、Ｒ４の少なくとも１つは、式（Ａ）
−Ｘ−Ａｒｙｌ      （Ａ）
（前記式において、
Ｘは、Ｏ、ＣＯ、Ｃ（Ｏ）Ｏ、ＯＣ（Ｏ）、ＯＣ（Ｏ）Ｏ、Ｓ、（ＣＲ５Ｒ６）ａ、Ｏ（ＣＲ５Ｒ６）ａ、（ＣＲ５Ｒ６）ａＯ、（ＣＲ５Ｒ６）ａＯ（ＳｉＲ５Ｒ６）ａ、（ＣＲ５Ｒ６）ａＯ（ＣＲ５Ｒ６）ａ、Ｃ（Ｏ）（ＣＲ５Ｒ６）ａ、（ＳｉＲ５Ｒ６）ａＯ（ＳｉＲ５Ｒ６）ａ、（ＣＲ５Ｒ６）ａＣ（Ｏ）、Ｃ（Ｏ）Ｏ（ＣＲ５Ｒ６）ａ、（ＣＲ５Ｒ６）ａＣ（Ｏ）Ｏ、ＯＣ（Ｏ）（ＣＲ５Ｒ６）ａ、（ＣＲ５Ｒ６）ａＯＣ（Ｏ）、（ＣＲ５Ｒ６）ａＯＣ（Ｏ）Ｏ、（ＣＲ５Ｒ６）ａＯＣ（Ｏ）Ｏ（ＣＲ５Ｒ６）ａ、ＯＣ（Ｏ）Ｏ（ＣＲ５Ｒ６）ａ、Ｓ（ＣＲ５Ｒ６）ａ、（ＣＲ５Ｒ６）ａＳ、（ＳｉＲ５Ｒ６）ａ、Ｏ（ＳｉＲ５Ｒ６）ａ、（ＳｉＲ５Ｒ６）ａＯ（ここで、Ｒ５及びＲ６は、同じであるか異なり、それぞれ独立して、水素、メチル、エチル、直鎖又は分岐鎖（Ｃ３−Ｃ１２）アルキル、（Ｃ６−Ｃ１０）アリールを示し、ａは０〜１２（両端値を含む。）の整数である。）からなる群より選択され、
Ａｒｙｌは、置換又は未置換のフェニル、置換又は未置換のビフェニル、置換又は未置換のナフチル、置換又は未置換のターフェニル、置換又は未置換のアントラセニル、置換又は未置換のフルオレニルからなる群から選択される。）で表される基であり、
残りのＲ１、Ｒ２、Ｒ３、Ｒ４は、同じであるか異なり、それぞれ独立して、水素、ハロゲン、メチル、エチル、直鎖又は分岐鎖（Ｃ３−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール及びパーフルオロ（Ｃ６−Ｃ１０）アリール（Ｃ１−Ｃ３）アルキルからなる群から選択される基であり、
ｂ）前記式（ＩＩ）のモノマーは、
【化２】
2018526503.tif 000002
であり、
ここで、
ｎは、０、１又は２の整数であり、
Ｒ７、Ｒ８、Ｒ９、Ｒ１０は、同じであるか異なり、それぞれ独立して、水素、ハロゲン、メチル、エチル、直鎖又は分岐鎖（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキル及び式（Ｂ）
−Ｙ−Ａｒｙｌ１      （Ｂ）
（前記式において、Ｙは（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。）で表される基からなる群より選択され、
また、ここで、前記式（Ｉ）のモノマーは１．６以上の屈折率を有し、前記成分Ａ及び前記成分Ｂは室温で透明な液体の形態である、組成物。
【請求項２】
前記組成物は、少なくとも２種のモノマーを含み、
第１モノマーは、式（Ｉ）のモノマーであり、
第２モノマーは、式（ＩＩ）のモノマーであって、１．６未満の屈折率と１００センチポアズ未満の粘度を有し、
前記第１モノマーは、前記第２モノマーと完全に混和して透明な溶液を形成する、請求項１に記載の組成物。
【請求項３】
前記組成物は、前記式（Ｉ）のモノマーと前記式（ＩＩ）のモノマーとを５：９５〜９５：５のモル比で含有する、請求項１または２に記載の組成物。
【請求項４】
前記組成物は、前記式（Ｉ）のモノマーと前記式（ＩＩ）のモノマーとを１０：９０〜９０：１０のモル比で含有する、請求項１または２に記載の組成物。
【請求項５】
前記成分Ａ及び前記成分Ｂを５０℃〜１００℃の温度で混合することにより実質的に透明な膜を形成する、請求項１から４のいずれか一項に記載の組成物。
【請求項６】
前記膜は、可視光の９０％以上の透過率を有する、請求項５に記載の組成物。
【請求項７】
前記膜は、可視光の９５％以上の透過率を有する、請求項５に記載の組成物。
【請求項８】
式（ＩＩＩ）のモノマー又は式（ＩＶ）のモノマーから選択される１種以上のモノマーをさらに含み、
前記式（ＩＩＩ）のモノマーは、
【化３】
2018526503.tif 000003
であり、
ここで、
ｏは、０〜２（両端値を含む。）の整数であり、
Ｄは、ＳｉＲ１４Ｒ１５Ｒ１６又は式（Ｃ）
−（ＣＨ２）ｃ−ＯＳｉＲ１４Ｒ１５Ｒ１６      （Ｃ）
（前記式において、ｃは１〜１０（両端値を含む。）の整数であり、ＣＨ２の１つ以上は（Ｃ１−Ｃ１０）アルキル又は（Ｃ１−Ｃ１０）パーフルオロアルキルで置換されてもよい。）で表される基であり、
Ｒ１１、Ｒ１２、Ｒ１３は、同じであるか異なり、それぞれ独立して、水素、ハロゲン、メチル、エチル、直鎖又は分岐鎖（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル及び（Ｃ６−Ｃ１０）アリールオキシからなる群から選択され、
Ｒ１４、Ｒ１５、Ｒ１６は、それぞれ互いに独立して、メチル、エチル、直鎖又は分岐鎖（Ｃ３−Ｃ９）アルキル、置換又は未置換の（Ｃ６−Ｃ１４）アリール、メトキシ、エトキシ、直鎖又は分岐鎖（Ｃ３−Ｃ９）アルコキシ又は置換又は未置換の（Ｃ６−Ｃ１４）アリールオキシであり、
前記式（ＩＶ）のモノマーは、
【化４】
2018526503.tif 000004
であり、
ここで、
Ｚは、下記の式
【化５】
2018526503.tif 000005
から選択されるアリーレンであり、
Ｒ１７、Ｒ１８、Ｒ１９、Ｒ２０、Ｒ２１、Ｒ２２は、同じであるか異なり、それぞれ独立して、水素、ハロゲン、メチル、エチル、直鎖又は分岐鎖（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル及び（Ｃ６−Ｃ１０）アリールオキシからなる群から選択される、請求項１から７のいずれか一項に記載の組成物。
【請求項９】
前記式（Ｉ）のモノマーは、
【化６−１】
2018526503.tif 000006
【化６−２】
2018526503.tif 000007
【化６−３】
2018526503.tif 000008
【化６−５】
2018526503.tif 000009
【化６−７】
2018526503.tif 000010
【化６−８】
2018526503.tif 000011
からなる群より選択される、請求項１から８のいずれか一項に記載の組成物。
【請求項１０】
前記式（ＩＩ）のモノマーは、
【化７−１】
2018526503.tif 000012
【化７−２】
2018526503.tif 000013
からなる群より選択される、請求項１から９のいずれか一項に記載の組成物。
【請求項１１】
前記式（ＩＩＩ）のモノマーは、
【化８−１】
2018526503.tif 000014
【化８−２】
2018526503.tif 000015
からなる群より選択される、請求項８に記載の組成物。
【請求項１２】
前記式（ＩＶ）のモノマーは、
【化９】
2018526503.tif 000016
からなる群より選択される、請求項８に記載の組成物。
【請求項１３】
前記プロ触媒は、
パラジウム（ＩＩ）ビス（トリフェニルホスフィン）ジクロリド、
パラジウム（ＩＩ）ビス（トリフェニルホスフィン）ジブロミド、
パラジウム（ＩＩ）ビス（トリフェニルホスフィン）ジアセテート、
パラジウム（ＩＩ）ビス（トリフェニルホスフィン）ビス（トリフルオロアセテート）、
パラジウム（ＩＩ）ビス（トリシクロヘキシルホスフィン）ジクロリド、
パラジウム（ＩＩ）ビス（トリシクロヘキシルホスフィン）ジブロミド、
パラジウム（ＩＩ）ビス（トリシクロヘキシルホスフィン）ジアセテート、
パラジウム（ＩＩ）ビス（トリシクロヘキシルホスフィン）ビス（トリフルオロアセテート）、
パラジウム（ＩＩ）ビス（トリ−ｐ−トリルホスフィン）ジクロリド、
パラジウム（ＩＩ）ビス（トリ−ｐ−トリルホスフィン）ジブロミド、
パラジウム（ＩＩ）ビス（トリ−ｐ−トリルホスフィン）ジアセテート、
パラジウム（ＩＩ）ビス（トリ−ｐ−トリルホスフィン）ビス（トリフルオロアセテート）、
パラジウム（ＩＩ）エチルヘキサノエート、
ジクロロビス（アセトナト）パラジウム（ＩＩ）、
ジクロロビス（ベンゾニトリル）パラジウム（ＩＩ）、
プラチナ（ＩＩ）クロリド、
プラチナ（ＩＩ）ブロミド、および
プラチナビス（トリフェニルホスフィン）ジクロリド
からなる群より選択される、請求項１から１２のいずれか一項に記載の組成物。
【請求項１４】
前記活性化剤は、
リチウムテトラフルオロボレート、
リチウムトリフラート、
リチウムテトラキス（ペンタフルオロフェニル）ボレート、
リチウムテトラキス（ペンタフルオロフェニル）ボレートエーテラート、
リチウムテトラキス（ペンタフルオロフェニル）ボレートイソプロパノラート、
リチウムテトラフェニルボレート、
リチウムテトラキス（３，５−ビス（トリフルオロメチル）フェニル）ボレート、
リチウムテトラキス（２−フルオロフェニル）ボレート、
リチウムテトラキス（３−フルオロフェニル）ボレート、
リチウムテトラキス（４−フルオロフェニル）ボレート、
リチウムテトラキス（３，５−ジフルオロフェニル）ボレート、
リチウムヘキサフルオロホスフェート、
リチウムヘキサフェニルホスフェート、
リチウムヘキサキス（ペンタフルオロフェニル）ホスフェート、
リチウムヘキサフルオロアルセナート、
リチウムヘキサフェニルアルセナート、
リチウムヘキサキス（ペンタフルオロフェニル）アルセナート、
リチウムヘキサキス（３，５−ビス（トリフルオロメチル）フェニル）アルセナート、
リチウムヘキサフルオロアンチモネート、
リチウムヘキサフェニルアンチモネート、
リチウムヘキサキス（ペンタフルオロフェニル）アンチモネート、
リチウムヘキサキス（３，５−ビス（トリフルオロメチル）フェニル）アンチモネート、
リチウムテトラキス（ペンタフルオロフェニル）アルミネート、
リチウムトリス（ノナフルオロビフェニル）フルオロアルミネート、
リチウム（オクチルオキシ）トリス（ペンタフルオロフェニル）アルミネート、
リチウムテトラキス（３，５−ビス（トリフルオロメチル）フェニル）アルミネート、および
リチウムメチルトリス（ペンタフルオロフェニル）アルミネート
からなる群より選択される、請求項１から１４のいずれか一項に記載の組成物。
【請求項１５】
前記成分Ａは、５−（２−（［１，１’−ビフェニル］−４−イル）エチル）ビシクロ［２．２．１］ヘプト−２−エン、５−フェネチルビシクロ［２．２．１］ヘプト−２−エン及びパラジウムビス（トリシクロヘキシルホスフィン）ジアセテートを含有し、
前記成分Ｂは、（ビシクロ［２．２．１］ヘプト−５−エン−２−イルメトキシ）（メチル）ジフェニルシラン及びリチウムテトラキス（ペンタフルオロフェニル）ボレートエーテラートを含有する、請求項１に記載の組成物。
【請求項１６】
前記成分Ａは、５−（２−（［１，１’−ビフェニル］−４−イル）エチル）ビシクロ［２．２．１］ヘプト−２−エン、５−フェネチルビシクロ［２．２．１］ヘプト−２−エン及びパラジウムビス（トリシクロヘキシルホスフィン）ジアセテートを含有し、
前記成分Ｂは、ノルボルネントリエトキシシラン及びリチウムテトラキス（ペンタフルオロフェニル）ボレートエーテラートを含有する、請求項１に記載の組成物。
【請求項１７】
前記成分Ａは、５−デシルビシクロ［２．２．１］ヘプト−２−エン及びパラジウムビス（トリシクロヘキシルホスフィン）ジアセテートを含有し、
前記成分Ｂは、（ビシクロ［２．２．１］ヘプト−５−エン−２−イルメトキシ）（メチル）ジフェニルシラン及びリチウムテトラキス（ペンタフルオロフェニル）ボレートエーテラートを含有する、請求項１に記載の組成物。
【請求項１８】
前記成分および前記成分Ｂは、それぞれ、（ビシクロ［２．２．１］ヘプト−５−エン−２−イルメトキシ）トリフェニルシラン、１−（ビシクロ［２．２．１］ヘプト−５−エン−２−イル）−１，１−ジメチル−３，３，３−トリフェニルジシロキサン、１−（ビシクロ［２．２．１］ヘプト−５−エン−２−イル）−１，１，３−トリメチル−３，３−ジフェニルディ−シロキサン、５−（（トリチルオキシ）メチル）ビシクロ［２．２．１］ヘプト−２−エン及び１−（２−（ビシクロ［２．２．１］ヘプト−５−エン−２−イル）エトキシ）ナフタレンからなる群から選択されるモノマーを含み、
前記成分Ａはさらにパラジウムビス（トリシクロヘキシルホスフィン）ジアセテートを含有し、
前記成分Ｂはさらにリチウムテトラキス（ペンタフルオロフェニル）ボレートエーテラートを含有する、請求項１に記載の組成物。
【請求項１９】
前記成分Ａ又は前記成分Ｂは、
ポリ（α−メチルスチレン）、
ポリ（ビニル−トルエン）及び
α−メチルスチレンとビニル−トルエンとの共重合体
からなる群から選択されるポリマーをさらに含む、請求項１に記載の組成物。
【請求項２０】
前記成分Ａは、５−フェネチルビシクロ［２．２．１］ヘプト−２−エン、ポリ（ビニルトルエン−コ−α−メチルスチレン）及びパラジウムビス（トリシクロヘキシルホスフィン）ジアセテートを含み、
前記成分Ｂは、ビシクロ［２．２．１］ヘプト−５−エン−２−イルメトキシ）（メチル）ジフェニルシラン及びリチウムテトラキス（ペンタフルオロフェニル）ボレートエーテラートを含む、請求項１９に記載の組成物。
【請求項２１】
成分Ａおよび成分Ｂを含む組成物であって、
前記成分Ａおよび前記成分Ｂは、それぞれ、５−（２−（［１，１’−ビフェニル］−４−イル）エチル）ビシクロ［２．２．１］ヘプト−２−エン、５−フェネチルビシクロ［２．２．１］ヘプト−２−エン及び（ビシクロ［２．２．１］ヘプト−５−エン−２−イルメトキシ）（メチル）ジフェニルシランを含み、
前記成分Ａはさらにパラジウム（ＩＩ）ビス（トリシクロヘキシルホスフィン）ジアセテートを含み、
前記成分Ｂはリチウムテトラキス（ペンタフルオロフェニル）ボレートエーテラートを含む、組成物。
【請求項２２】
実質的に透明な膜を形成するためのキットであって、
成分Ａ及び成分Ｂを含み、
前記成分Ａ及び前記成分Ｂは、それぞれ、式（Ｉ）又は式（ＩＩ）で表される１種以上のモノマーを含有し、前記成分Ａはプロ触媒を、前記成分Ｂは活性化剤をさらに含み、
ａ）前記式（Ｉ）のモノマーは、
【化１０】
2018526503.tif 000017
であり、
ここで、
ｍは、０、１又は２の整数であり、
Ｒ１、Ｒ２、Ｒ３、Ｒ４の少なくとも１つは、式（Ａ）
−Ｘ−Ａｒｙｌ      （Ａ）
（前記式において、
Ｘは、Ｏ、ＣＯ、Ｃ（Ｏ）Ｏ、ＯＣ（Ｏ）、ＯＣ（Ｏ）Ｏ、Ｓ、（ＣＲ５Ｒ６）ａ、Ｏ（ＣＲ５Ｒ６）ａ、（ＣＲ５Ｒ６）ａＯ、（ＣＲ５Ｒ６）ａＯ（ＳｉＲ５Ｒ６）ａ、（ＣＲ５Ｒ６）ａＯ（ＣＲ５Ｒ６）ａ、Ｃ（Ｏ）（ＣＲ５Ｒ６）ａ、（ＳｉＲ５Ｒ６）ａＯ（ＳｉＲ５Ｒ６）ａ、（ＣＲ５Ｒ６）ａＣ（Ｏ）、Ｃ（Ｏ）Ｏ（ＣＲ５Ｒ６）ａ、（ＣＲ５Ｒ６）ａＣ（Ｏ）Ｏ、ＯＣ（Ｏ）（ＣＲ５Ｒ６）ａ、（ＣＲ５Ｒ６）ａＯＣ（Ｏ）、（ＣＲ５Ｒ６）ａＯＣ（Ｏ）Ｏ、（ＣＲ５Ｒ６）ａＯＣ（Ｏ）Ｏ（ＣＲ５Ｒ６）ａ、ＯＣ（Ｏ）Ｏ（ＣＲ５Ｒ６）ａ、Ｓ（ＣＲ５Ｒ６）ａ、（ＣＲ５Ｒ６）ａＳ、（ＳｉＲ５Ｒ６）ａ、Ｏ（ＳｉＲ５Ｒ６）ａ、（ＳｉＲ５Ｒ６）ａＯ（ここで、Ｒ５及びＲ６は、同じであるか異なり、それぞれ独立して、水素、メチル、エチル、直鎖又は分岐鎖（Ｃ３−Ｃ１２）アルキル、（Ｃ６−Ｃ１０）アリールを示し、ａは０〜１２（両端値を含む。）の整数である。）からなる群より選択され、
Ａｒｙｌは、置換又は未置換のフェニル、置換又は未置換のビフェニル、置換又は未置換のナフチル、置換又は未置換のターフェニル、置換又は未置換のアントラセニル、置換又は未置換のフルオレニルからなる群から選択される。）で表される基であり、
残りのＲ１、Ｒ２、Ｒ３、Ｒ４は、同じであるか異なり、それぞれ独立して、水素、ハロゲン、メチル、エチル、直鎖又は分岐鎖（Ｃ３−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール又はパーフルオロ（Ｃ６−Ｃ１０）アリール（Ｃ１−Ｃ３）アルキルから選択されたヒドロカルビル基又はハロヒドロカルビル基を示し、
ｂ）前記式（ＩＩ）のモノマーは
【化１１】
2018526503.tif 000018
であり、
ここで、
ｎは０、１又は２の整数であり、
Ｒ７、Ｒ８、Ｒ９、Ｒ１０は、同じであるか異なり、それぞれ独立して、水素、ハロゲン、メチル、エチル、直鎖又は分岐鎖（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されたヒドロカルビル基又はハロヒドロカルビル基、及び式（Ｂ）
−Ｙ−Ａｒｙｌ１      （Ｂ）
（前記式において、Ｙは、（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。）で表される基からなる群より選択され、
また、ここで、前記式（Ｉ）のモノマーは１．６以上の屈折率を有し、前記式（ＩＩ）のモノマーは１．６未満の屈折率と１００センチポアズ未満の粘度を有し、前記成分Ａ及び前記成分Ｂは室温で透明な液体の形態である、キット。
【請求項２３】
前記成分Ａ及び前記成分Ｂは、それぞれ、少なくとも２種のモノマーを含有し、第１モノマーは式（Ｉ）のモノマーであり、第２モノマーは式（ＩＩ）のモノマーであり、
前記式（Ｉ）のモノマーは前記式（ＩＩ）のモノマーに完全に溶解可能であり、
前記成分Ａ及び前記成分Ｂを十分な時間、５０℃〜１００℃の温度で混合することにより、少なくとも９０％の可視光透過率を有する実質的に透明な膜を形成する、請求項２２に記載のキット。
【請求項２４】
前記成分Ａ及び前記成分Ｂは、それぞれ、式（ＩＩＩ）のモノマー又は式（ＩＶ）のモノマーから選択された１種以上のモノマーをさらに含み、
前記式（ＩＩＩ）のモノマーは、
【化１２】
2018526503.tif 000019
であり、
ここで、
ｏは、０〜２の整数であり、
Ｄは、ＳｉＲ１４Ｒ１５Ｒ１６又は式（Ｃ）
−（ＣＨ２）ｃ−Ｏ−ＳｉＲ１４Ｒ１５Ｒ１６      （Ｃ）
（前記式において、ｃは１〜１０（両端値を含む。）の整数であり、ＣＨ２の１つ以上は（Ｃ１−Ｃ１０）アルキル又は（Ｃ１−Ｃ１０）パーフルオロアルキルで置換されてもよい。）で表される基であり、
Ｒ１１、Ｒ１２、Ｒ１３は、同じであるか異なり、それぞれ独立して、水素、ハロゲン、ヒドロカルビルから選択され、前記ヒドロカルビルは、メチル、エチル、直鎖又は分岐鎖（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択され、
Ｒ１４、Ｒ１５、Ｒ１６は、それぞれ互いに独立して、メチル、エチル、直鎖又は分岐鎖（Ｃ３−Ｃ９）アルキル、置換又は未置換の（Ｃ６−Ｃ１４）アリール、メトキシ、エトキシ、直鎖又は分岐鎖（Ｃ３−Ｃ９）アルコキシ又は置換又は未置換の（Ｃ６−Ｃ１４）アリールオキシから選択され、
前記式（ＩＶ）のモノマーは、
【化１３】
2018526503.tif 000020
であり、
ここで、
Ｚは、下記の式
【化１４】
2018526503.tif 000021
から選択されるアリーレンであり、
Ｒ１７、Ｒ１８、Ｒ１９、Ｒ２０、Ｒ２１、Ｒ２２は、同じであるか異なり、それぞれ独立して、水素、ハロゲン及びヒドロカルビルから選択され、前記ヒドロカルビルは、メチル、エチル、直鎖又は分岐鎖（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択される、請求項２２または２３に記載のキット。
【請求項２５】
前記成分Ａ及び前記成分Ｂは、それぞれ、５−（２−（［１，１’−ビフェニル］−４−イル）エチル）ビシクロ［２．２．１］ヘプト−２−エン、５−フェネチルビシクロ［２．２．１］ヘプト−２−エン及び（ビシクロ［２．２．１］ヘプト−５−エン−２−イルメトキシ）（メチル）ジフェニルシランを含有し、前記成分Ａは、パラジウム（ＩＩ）ビス（トリシクロヘキシル−ホスフィン）ジアセテートをさらに含有し、前記成分Ｂは、リチウムテトラキス（ペンタフルオロフェニル）ボレートエーテラートを含有する、請求項２２に記載のキット。
【請求項２６】
前記式（Ｉ）のモノマーは、
【化６−１Ａ】
2018526503.tif 000022
【化６−２Ａ】
2018526503.tif 000023
【化６−３Ａ】
2018526503.tif 000024
【化６−４Ａ】
2018526503.tif 000025
【化６−５Ａ】
2018526503.tif 000026
【化６−７Ａ】
2018526503.tif 000027
【化６−８Ａ】
2018526503.tif 000028
からなる群より選択される、請求項２２または２３に記載のキット。
【請求項２７】
前記式（ＩＩ）のモノマーは、
【化７−１Ａ】
2018526503.tif 000029
【化７−２Ａ】
2018526503.tif 000030
からなる群より選択される、請求項２２または２３に記載のキット。
【請求項２８】
前記式（ＩＩＩ）のモノマーは、
【化８−１Ａ】
2018526503.tif 000031
【化８−２Ａ】
2018526503.tif 000032
からなる群より選択される、請求項２４に記載のキット。
【請求項２９】
前記式（ＩＶ）のモノマーは、
【化９Ａ】
2018526503.tif 000033
からなる群より選択される、請求項２４に記載のキット。
【請求項３０】
前記プロ触媒は、
パラジウム（ＩＩ）ビス（トリフェニルホスフィン）ジクロリド、
パラジウム（ＩＩ）ビス（トリフェニルホスフィン）ジブロミド、
パラジウム（ＩＩ）ビス（トリフェニルホスフィン）ジアセテート、
パラジウム（ＩＩ）ビス（トリフェニルホスフィン）ビス（トリフルオロアセテート）、
パラジウム（ＩＩ）ビス（トリシクロヘキシルホスフィン）ジクロリド、
パラジウム（ＩＩ）ビス（トリシクロヘキシルホスフィン）ジブロミド、
パラジウム（ＩＩ）ビス（トリシクロヘキシルホスフィン）ジアセテート、
パラジウム（ＩＩ）ビス（トリシクロヘキシルホスフィン）ビス（トリフルオロアセテート）、
パラジウム（ＩＩ）ビス（トリ−ｐ−トリルホスフィン）ジクロリド、
パラジウム（ＩＩ）ビス（トリ−ｐ−トリルホスフィン）ジブロミド、
パラジウム（ＩＩ）ビス（トリ−ｐ−トリルホスフィン）ジアセテート、
パラジウム（ＩＩ）ビス（トリ−ｐ−トリルホスフィン）ビス（トリフルオロアセテート）、
パラジウム（ＩＩ）エチルヘキサノエート、
ジクロロビス（アセトナト）パラジウム（ＩＩ）、
ジクロロビス（ベンゾニトリル）パラジウム（ＩＩ）、
プラチナ（ＩＩ）クロリド、
プラチナ（ＩＩ）ブロミド、および
プラチナビス（トリフェニルホスフィン）ジクロリド
からなる群より選択される、請求項２２から２９のいずれか一項に記載のキット。
【請求項３１】
前記活性化剤は、
リチウムテトラフルオロボレート、
リチウムトリフラート、
リチウムテトラキス（ペンタフルオロフェニル）ボレート、
リチウムテトラキス（ペンタフルオロフェニル）ボレートエーテラート、
リチウムテトラキス（ペンタフルオロフェニル）ボレートイソプロパノラート、
リチウムテトラフェニルボレート、
リチウムテトラキス（３，５−ビス（トリフルオロメチル）フェニル）ボレート、
リチウムテトラキス（２−フルオロフェニル）ボレート、
リチウムテトラキス（３−フルオロフェニル）ボレート、
リチウムテトラキス（４−フルオロフェニル）ボレート、
リチウムテトラキス（３，５−ジフルオロフェニル）ボレート、
リチウムヘキサフルオロホスフェート、
リチウムヘキサフェニルホスフェート、
リチウムヘキサキス（ペンタフルオロフェニル）ホスフェート、
リチウムヘキサフルオロアルセナート、
リチウムヘキサフェニルアルセナート、
リチウムヘキサキス（ペンタフルオロフェニル）アルセナート、
リチウムヘキサキス（３，５−ビス（トリフルオロメチル）フェニル）アルセナート、
リチウムヘキサフルオロアンチモネート、
リチウムヘキサフェニルアンチモネート、
リチウムヘキサキス（ペンタフルオロフェニル）アンチモネート、
リチウムヘキサキス（３，５−ビス（トリフルオロメチル）フェニル）アンチモネート、
リチウムテトラキス（ペンタフルオロフェニル）アルミネート、
リチウムトリス（ノナフルオロビフェニル）フルオロアルミネート、
リチウム（オクチルオキシ）トリス（ペンタフルオロフェニル）アルミネート、
リチウムテトラキス（３，５−ビス（トリフルオロメチル）フェニル）アルミネート、および
リチウムメチルトリス（ペンタフルオロフェニル）アルミネート
からなる群より選択される、請求項２２から３０のいずれか一項に記載のキット。
【手続補正２】
【補正対象書類名】明細書
【補正対象項目名】０１４６
【補正方法】変更
【補正の内容】
【０１４６】
特定の先行実施例によって本発明を説明したが、これに制限されるものと解釈されてはならず、むしろ発明は上記に開示したような包括的な分野を含んでいる。本発明の趣旨及び範囲から逸脱することなく、様々な変形及び実施形態が行われ得る。
〔１〕
成分Ａと成分Ｂとを含む組成物であって、
前記成分Ａ及び前記成分Ｂは、それぞれ、式（Ｉ）又は式（ＩＩ）で表される１種以上のモノマーを含み、前記成分Ａはプロ触媒をさらに含み、前記成分Ｂは活性化剤をさらに含み、
ｃ）前記式（Ｉ）のモノマーは、
【化３１】
2018526503.tif 000034
であり、
ここで、
ｍは、０、１又は２の整数であり、
Ｒ１、Ｒ２、Ｒ３、Ｒ４の少なくとも１つは、式（Ａ）
−Ｘ−Ａｒｙｌ      （Ａ）
（前記式において、
Ｘは、Ｏ、ＣＯ、Ｃ（Ｏ）Ｏ、ＯＣ（Ｏ）、ＯＣ（Ｏ）Ｏ、Ｓ、（ＣＲ５Ｒ６）ａ、Ｏ（ＣＲ５Ｒ６）ａ、（ＣＲ５Ｒ６）ａＯ、（ＣＲ５Ｒ６）ａＯ（ＳｉＲ５Ｒ６）ａ、（ＣＲ５Ｒ６）ａＯ（ＣＲ５Ｒ６）ａ、Ｃ（Ｏ）（ＣＲ５Ｒ６）ａ、（ＳｉＲ５Ｒ６）ａＯ（ＳｉＲ５Ｒ６）ａ、（ＣＲ５Ｒ６）ａＣ（Ｏ）、Ｃ（Ｏ）Ｏ（ＣＲ５Ｒ６）ａ、（ＣＲ５Ｒ６）ａＣ（Ｏ）Ｏ、ＯＣ（Ｏ）（ＣＲ５Ｒ６）ａ、（ＣＲ５Ｒ６）ａＯＣ（Ｏ）、（ＣＲ５Ｒ６）ａＯＣ（Ｏ）Ｏ、（ＣＲ５Ｒ６）ａＯＣ（Ｏ）Ｏ（ＣＲ５Ｒ６）ａ、ＯＣ（Ｏ）Ｏ（ＣＲ５Ｒ６）ａ、Ｓ（ＣＲ５Ｒ６）ａ、（ＣＲ５Ｒ６）ａＳ、（ＳｉＲ５Ｒ６）ａ、Ｏ（ＳｉＲ５Ｒ６）ａ、（ＳｉＲ５Ｒ６）ａＯ（ここで、Ｒ５及びＲ６は、同じであるか異なり、それぞれ独立して、水素、メチル、エチル、直鎖又は分岐鎖（Ｃ３−Ｃ１２）アルキル、（Ｃ６−Ｃ１０）アリールを示し、ａは０〜１２（両端値を含む。）の整数である。）からなる群より選択され、
Ａｒｙｌは、置換又は未置換のフェニル、置換又は未置換のビフェニル、置換又は未置換のナフチル、置換又は未置換のターフェニル、置換又は未置換のアントラセニル、置換又は未置換のフルオレニルである。）で表される基であり、
残りのＲ１、Ｒ２、Ｒ３、Ｒ４は、同じであるか異なり、それぞれ独立して、水素、ハロゲン、メチル、エチル、直鎖又は分岐鎖（Ｃ３−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール又はパーフルオロ（Ｃ６−Ｃ１０）アリール（Ｃ１−Ｃ３）アルキルからなる群から選択されたヒドロカルビル基又はハロヒドロカルビル基を示し、
ｄ）前記式（ＩＩ）のモノマーは、
【化３２】
2018526503.tif 000035
であり、
ここで、
ｎは、０、１又は２の整数であり、
Ｒ７、Ｒ８、Ｒ９、Ｒ１０は、同じであるか異なり、それぞれ独立して、水素、ハロゲン、メチル、エチル、直鎖又は分岐鎖（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されたヒドロカルビル基又はハロヒドロカルビル基、及び式（Ｂ）
−Ｙ−Ａｒｙｌ１      （Ｂ）
（前記式において、Ｙは（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。）で表される基からなる群より選択され、
また、ここで、前記式（Ｉ）のモノマーは１．６以上の屈折率を有し、前記成分Ａ及び前記成分Ｂは室温で透明な液体の形態である、組成物。
〔２〕
前記組成物は、少なくとも２種のモノマーを含み、
第１モノマーは、式（Ｉ）のモノマーであり、
第２モノマーは、式（ＩＩ）のモノマーであって、１．６未満の屈折率と１００センチポアズ未満の粘度を有し、
前記第１モノマーは、前記第２モノマーと完全に混和して透明な溶液を形成する、上記〔１〕に記載の組成物。
〔３〕
前記組成物は、前記式（Ｉ）のモノマーと前記式（ＩＩ）のモノマーとを０：１００〜１００：０のモル比で含有する、上記〔１〕に記載の組成物。
〔４〕
前記組成物は、前記式（Ｉ）のモノマーと前記式（ＩＩ）のモノマーとを５：９５〜９５：５のモル比で含有する、上記〔１〕に記載の組成物。
〔５〕
前記成分Ａ及び前記成分Ｂを５０℃〜１００℃の温度で混合することにより実質的に透明な膜を形成する、上記〔１〕に記載の組成物。
〔６〕
前記膜は、可視光の９０％以上の透過率を有する、上記〔５〕に記載の組成物。
〔７〕
前記膜は、可視光の９５％以上の透過率を有する、上記〔５〕に記載の組成物。
〔８〕
式（ＩＩＩ）のモノマー又は式（ＩＶ）のモノマーから選択される１種以上のモノマーをさらに含み、
前記式（ＩＩＩ）のモノマーは、
【化３３】
2018526503.tif 000036
であり、
ここで、
ｏは、０〜２（両端値を含む。）の整数であり、
Ｄは、ＳｉＲ１４Ｒ１５Ｒ１６又は式（Ｃ）
−（ＣＨ２）ｃ−ＯＳｉＲ１４Ｒ１５Ｒ１６      （Ｃ）
（前記式において、ｃは１〜１０（両端値を含む。）の整数であり、ＣＨ２の１つ以上は（Ｃ１−Ｃ１０）アルキル又は（Ｃ１−Ｃ１０）パーフルオロアルキルで置換されてもよい。）で表される基であり、
Ｒ１１、Ｒ１２、Ｒ１３は、同じであるか異なり、それぞれ独立して、水素、ハロゲン及びヒドロカルビルから選択され、前記ヒドロカルビルは、メチル、エチル、直鎖又は分岐鎖（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択され、
Ｒ１４、Ｒ１５、Ｒ１６は、それぞれ互いに独立して、メチル、エチル、直鎖又は分岐鎖（Ｃ３−Ｃ９）アルキル、置換又は未置換の（Ｃ６−Ｃ１４）アリール、メトキシ、エトキシ、直鎖又は分岐鎖（Ｃ３−Ｃ９）アルコキシ又は置換又は未置換の（Ｃ６−Ｃ１４）アリールオキシから選択され、
前記式（ＩＶ）のモノマーは、
【化３４】
2018526503.tif 000037
であり、
ここで、
Ｚは、下記の式
【化３５】
2018526503.tif 000038
から選択されるアリーレンであり、
Ｒ１７、Ｒ１８、Ｒ１９、Ｒ２０、Ｒ２１、Ｒ２２は、同じであるか異なり、それぞれ独立して、水素、ハロゲン及びヒドロカルビルから選択され、前記ヒドロカルビルは、メチル、エチル、直鎖又は分岐鎖（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択される、上記〔１〕に記載の組成物。
〔９〕
前記式（Ｉ）のモノマーは、
【化３６−１】
2018526503.tif 000039
【化３６−２】
2018526503.tif 000040
【化３６−３】
2018526503.tif 000041
【化３６−５】
2018526503.tif 000042
【化３６−７】
2018526503.tif 000043
【化３６−８】
2018526503.tif 000044
からなる群より選択される、上記〔１〕に記載の組成物。
〔１０〕
前記式（ＩＩ）のモノマーは、
【化３７−１】
2018526503.tif 000045
【化３７−２】
2018526503.tif 000046
からなる群より選択される、上記〔１〕に記載の組成物。
〔１１〕
前記式（ＩＩＩ）のモノマーは、
【化３８−１】
2018526503.tif 000047
【化３８−２】
2018526503.tif 000048
からなる群より選択される、上記〔１〕に記載の組成物。
〔１２〕
前記式（ＩＶ）のモノマーは、
【化３９】
2018526503.tif 000049
からなる群より選択される、上記〔１〕に記載の組成物。
〔１３〕
前記プロ触媒は、
パラジウム（ＩＩ）ビス（トリフェニルホスフィン）ジクロリド、
パラジウム（ＩＩ）ビス（トリフェニルホスフィン）ジブロミド、
パラジウム（ＩＩ）ビス（トリフェニルホスフィン）ジアセテート、
パラジウム（ＩＩ）ビス（トリフェニルホスフィン）ビス（トリフルオロアセテート）、
パラジウム（ＩＩ）ビス（トリシクロヘキシルホスフィン）ジクロリド、
パラジウム（ＩＩ）ビス（トリシクロヘキシルホスフィン）ジブロミド、
パラジウム（ＩＩ）ビス（トリシクロヘキシルホスフィン）ジアセテート、
パラジウム（ＩＩ）ビス（トリシクロヘキシルホスフィン）ビス（トリフルオロアセテート）、
パラジウム（ＩＩ）ビス（トリ−ｐ−トリルホスフィン）ジクロリド、
パラジウム（ＩＩ）ビス（トリ−ｐ−トリルホスフィン）ジブロミド、
パラジウム（ＩＩ）ビス（トリ−ｐ−トリルホスフィン）ジアセテート、
パラジウム（ＩＩ）ビス（トリ−ｐ−トリルホスフィン）ビス（トリフルオロアセテート）、
パラジウム（ＩＩ）エチルヘキサノエート、
ジクロロビス（アセトナト）パラジウム（ＩＩ）、
ジクロロビス（ベンゾニトリル）パラジウム（ＩＩ）、
プラチナ（ＩＩ）クロリド、
プラチナ（ＩＩ）ブロミド、および
プラチナビス（トリフェニルホスフィン）ジクロリド
からなる群より選択される、上記〔１〕に記載の組成物。
〔１４〕
前記活性化剤は、
リチウムテトラフルオロボレート、
リチウムトリフラート、
リチウムテトラキス（ペンタフルオロフェニル）ボレート、
リチウムテトラキス（ペンタフルオロフェニル）ボレートエーテラート、
リチウムテトラキス（ペンタフルオロフェニル）ボレートイソプロパノラート、
リチウムテトラフェニルボレート、
リチウムテトラキス（３，５−ビス（トリフルオロメチル）フェニル）ボレート、
リチウムテトラキス（２−フルオロフェニル）ボレート、
リチウムテトラキス（３−フルオロフェニル）ボレート、
リチウムテトラキス（４−フルオロフェニル）ボレート、
リチウムテトラキス（３，５−ジフルオロフェニル）ボレート、
リチウムヘキサフルオロホスフェート、
リチウムヘキサフェニルホスフェート、
リチウムヘキサキス（ペンタフルオロフェニル）ホスフェート、
リチウムヘキサフルオロアルセナート、
リチウムヘキサフェニルアルセナート、
リチウムヘキサキス（ペンタフルオロフェニル）アルセナート、
リチウムヘキサキス（３，５−ビス（トリフルオロメチル）フェニル）アルセナート、
リチウムヘキサフルオロアンチモネート、
リチウムヘキサフェニルアンチモネート、
リチウムヘキサキス（ペンタフルオロフェニル）アンチモネート、
リチウムヘキサキス（３，５−ビス（トリフルオロメチル）フェニル）アンチモネート、
リチウムテトラキス（ペンタフルオロフェニル）アルミネート、
リチウムトリス（ノナフルオロビフェニル）フルオロアルミネート、
リチウム（オクチルオキシ）トリス（ペンタフルオロフェニル）アルミネート、
リチウムテトラキス（３，５−ビス（トリフルオロメチル）フェニル）アルミネート、および
リチウムメチルトリス（ペンタフルオロフェニル）アルミネート
からなる群より選択される、上記〔１〕に記載の組成物。
〔１５〕
前記成分Ａ及び前記成分Ｂは、それぞれ、５−（２−（［１，１’−ビフェニル］−４−イル）エチル）ビシクロ［２．２．１］ヘプト−２−エン（ＮＢＥｔＰｈＰｈ）、５−フェネチルビシクロ［２．２．１］ヘプト−２−エン（ＰＥＮＢ）及び（ビシクロ［２．２．１］ヘプト−５−エン−２−イルメトキシ）（メチル）ジフェニルシラン（ＮＢＣＨ２ＯＳｉＭｅＰｈ２）を含有し、前記成分Ａは、パラジウム（ＩＩ）ビス（トリシクロヘキシル−ホスフィン）ジアセテートをさらに含有し、前記成分Ｂは、リチウムテトラキス（ペンタフルオロフェニル）ボレートエーテラートを含有する、上記〔１〕に記載の組成物。
〔１６〕
実質的に透明な膜を形成するためのキットであって、
成分Ａ及び成分Ｂを含み、
前記成分Ａ及び前記成分Ｂは、それぞれ、式（Ｉ）又は式（ＩＩ）で表される１種以上のモノマーを含有し、前記成分Ａはプロ触媒を、前記成分Ｂは活性化剤をさらに含み、
ａ）前記式（Ｉ）のモノマーは、
【化４０】
2018526503.tif 000050
であり、
ここで、
ｍは、０、１又は２の整数であり、
Ｒ１、Ｒ２、Ｒ３、Ｒ４の少なくとも１つは、式（Ａ）
−Ｘ−Ａｒｙｌ      （Ａ）
（前記式において、
Ｘは、Ｏ、ＣＯ、Ｃ（Ｏ）Ｏ、ＯＣ（Ｏ）、ＯＣ（Ｏ）Ｏ、Ｓ、（ＣＲ５Ｒ６）ａ、Ｏ（ＣＲ５Ｒ６）ａ、（ＣＲ５Ｒ６）ａＯ、（ＣＲ５Ｒ６）ａＯ（ＳｉＲ５Ｒ６）ａ、（ＣＲ５Ｒ６）ａＯ（ＣＲ５Ｒ６）ａ、Ｃ（Ｏ）（ＣＲ５Ｒ６）ａ、（ＳｉＲ５Ｒ６）ａＯ（ＳｉＲ５Ｒ６）ａ、（ＣＲ５Ｒ６）ａＣ（Ｏ）、Ｃ（Ｏ）Ｏ（ＣＲ５Ｒ６）ａ、（ＣＲ５Ｒ６）ａＣ（Ｏ）Ｏ、ＯＣ（Ｏ）（ＣＲ５Ｒ６）ａ、（ＣＲ５Ｒ６）ａＯＣ（Ｏ）、（ＣＲ５Ｒ６）ａＯＣ（Ｏ）Ｏ、（ＣＲ５Ｒ６）ａＯＣ（Ｏ）Ｏ（ＣＲ５Ｒ６）ａ、ＯＣ（Ｏ）Ｏ（ＣＲ５Ｒ６）ａ、Ｓ（ＣＲ５Ｒ６）ａ、（ＣＲ５Ｒ６）ａＳ、（ＳｉＲ５Ｒ６）ａ、Ｏ（ＳｉＲ５Ｒ６）ａ、（ＳｉＲ５Ｒ６）ａＯ（ここで、Ｒ５及びＲ６は、同じであるか異なり、それぞれ独立して、水素、メチル、エチル、直鎖又は分岐鎖（Ｃ３−Ｃ１２）アルキル、（Ｃ６−Ｃ１０）アリールを示し、ａは０〜１２（両端値を含む。）の整数である。）からなる群より選択され、
Ａｒｙｌは、置換又は未置換のフェニル、置換又は未置換のビフェニル、置換又は未置換のナフチル、置換又は未置換のターフェニル、置換又は未置換のアントラセニル、置換又は未置換のフルオレニルである。）で表される基であり、
残りのＲ１、Ｒ２、Ｒ３、Ｒ４は、同じであるか異なり、それぞれ独立して、水素、ハロゲン、メチル、エチル、直鎖又は分岐鎖（Ｃ３−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール又はパーフルオロ（Ｃ６−Ｃ１０）アリール（Ｃ１−Ｃ３）アルキルから選択されたヒドロカルビル基又はハロヒドロカルビル基を示し、
ｂ）前記式（ＩＩ）のモノマーは
【化４１】
2018526503.tif 000051
であり、
ここで、
ｎは０、１又は２の整数であり、
Ｒ７、Ｒ８、Ｒ９、Ｒ１０は、同じであるか異なり、それぞれ独立して、水素、ハロゲン、メチル、エチル、直鎖又は分岐鎖（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されたヒドロカルビル基又はハロヒドロカルビル基、及び式（Ｂ）
−Ｙ−Ａｒｙｌ１      （Ｂ）
（前記式において、Ｙは、（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。）で表される基からなる群より選択され、
また、ここで、前記式（Ｉ）のモノマーは１．６以上の屈折率を有し、前記式（ＩＩ）のモノマーは１．６未満の屈折率と１００センチポアズ未満の粘度を有し、前記成分Ａ及び前記成分Ｂは室温で透明な液体の形態である、キット。
〔１７〕
前記成分Ａ及び前記成分Ｂは、それぞれ、少なくとも２種のモノマーを含有し、第１モノマーは式（Ｉ）のモノマーであり、第２モノマーは式（ＩＩ）のモノマーであり、
前記式（Ｉ）のモノマーは前記式（ＩＩ）のモノマーに完全に溶解可能であり、
前記成分Ａ及び前記成分Ｂを十分な時間、５０℃〜１００℃の温度で混合することにより、少なくとも９０％の可視光透過率を有する実質的に透明な膜を形成する、上記〔１６〕に記載のキット。
〔１８〕
前記成分Ａ及び前記成分Ｂは、それぞれ、式（ＩＩＩ）のモノマー又は式（ＩＶ）のモノマーから選択された１種以上のモノマーをさらに含み、
前記式（ＩＩＩ）のモノマーは、
【化４２】
2018526503.tif 000052
であり、
ここで、
ｏは、０〜２の整数であり、
Ｄは、ＳｉＲ１４Ｒ１５Ｒ１６又は式（Ｃ）
−（ＣＨ２）ｃ−Ｏ−ＳｉＲ１４Ｒ１５Ｒ１６      （Ｃ）
（前記式において、ｃは１〜１０（両端値を含む。）の整数であり、ＣＨ２の１つ以上は（Ｃ１−Ｃ１０）アルキル又は（Ｃ１−Ｃ１０）パーフルオロアルキルで置換されてもよい。）で表される基であり、
Ｒ１１、Ｒ１２、Ｒ１３は、同じであるか異なり、それぞれ独立して、水素、ハロゲン、ヒドロカルビルから選択され、前記ヒドロカルビルは、メチル、エチル、直鎖又は分岐鎖（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択され、
Ｒ１４、Ｒ１５、Ｒ１６は、それぞれ互いに独立して、メチル、エチル、直鎖又は分岐鎖（Ｃ３−Ｃ９）アルキル、置換又は未置換の（Ｃ６−Ｃ１４）アリール、メトキシ、エトキシ、直鎖又は分岐鎖（Ｃ３−Ｃ９）アルコキシ又は置換又は未置換の（Ｃ６−Ｃ１４）アリールオキシから選択され、
前記式（ＩＶ）のモノマーは、
【化４３】
2018526503.tif 000053
であり、
ここで、
Ｚは、下記の式
【化４４】
2018526503.tif 000054
から選択されるアリーレンであり、
Ｒ１７、Ｒ１８、Ｒ１９、Ｒ２０、Ｒ２１、Ｒ２２は、同じであるか異なり、それぞれ独立して、水素、ハロゲン及びヒドロカルビルから選択され、前記ヒドロカルビルは、メチル、エチル、直鎖又は分岐鎖（Ｃ３−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ３）アルキル、（Ｃ１−Ｃ１２）アルコキシ、（Ｃ３−Ｃ１２）シクロアルコキシ、（Ｃ６−Ｃ１２）ビシクロアルコキシ、（Ｃ７−Ｃ１４）トリシクロアルコキシ、（Ｃ６−Ｃ１０）アリールオキシ（Ｃ１−Ｃ３）アルキル又は（Ｃ６−Ｃ１０）アリールオキシから選択される、上記〔１６〕に記載のキット。
〔１９〕
前記成分Ａ及び前記成分Ｂは、それぞれ、５−（２−（［１，１’−ビフェニル］−４−イル）エチル）ビシクロ［２．２．１］ヘプト−２−エン（ＮＢＥｔＰｈＰｈ）、５−フェネチルビシクロ［２．２．１］ヘプト−２−エン（ＰＥＮＢ）及び（ビシクロ［２．２．１］ヘプト−５−エン−２−イルメトキシ）（メチル）ジフェニルシラン（ＮＢＣＨ２ＯＳｉＭｅＰｈ２）を含有し、前記成分Ａは、パラジウム（ＩＩ）ビス（トリシクロヘキシル−ホスフィン）ジアセテートをさらに含有し、前記成分Ｂは、リチウムテトラキス（ペンタフルオロフェニル）ボレートエーテラートを含有する、上記〔１６〕に記載のキット。
〔２０〕
成分Ａ及び成分Ｂを含む組成物であって、
前記成分Ａ及び前記成分Ｂは、それぞれ、式（Ｉ）又は式（ＩＩ）で表される１種以上のモノマーからなり、前記成分Ａはプロ触媒をさらに含み、前記成分Ｂは活性化剤をさらに含み、
ａ）前記式（Ｉ）のモノマーは、
【化４５】
2018526503.tif 000055
であり、
ここで、
ｍは、０、１又は２の整数であり、
Ｒ１、Ｒ２、Ｒ３、Ｒ４の少なくとも１つは、式（Ａ）
−Ｘ−Ａｒｙｌ      （Ａ）
（前記式において、
Ｘは、Ｏ、ＣＯ、Ｃ（Ｏ）Ｏ、ＯＣ（Ｏ）、ＯＣ（Ｏ）Ｏ、Ｓ、（ＣＲ５Ｒ６）ａ、Ｏ（ＣＲ５Ｒ６）ａ、（ＣＲ５Ｒ６）ａＯ、（ＣＲ５Ｒ６）ａＯ（ＳｉＲ５Ｒ６）ａ、（ＣＲ５Ｒ６）ａＯ（ＣＲ５Ｒ６）ａ、Ｃ（Ｏ）（ＣＲ５Ｒ６）ａ、（ＳｉＲ５Ｒ６）ａＯ（ＳｉＲ５Ｒ６）ａ、（ＣＲ５Ｒ６）ａＣ（Ｏ）、Ｃ（Ｏ）Ｏ（ＣＲ５Ｒ６）ａ、（ＣＲ５Ｒ６）ａＣ（Ｏ）Ｏ、ＯＣ（Ｏ）（ＣＲ５Ｒ６）ａ、（ＣＲ５Ｒ６）ａＯＣ（Ｏ）、（ＣＲ５Ｒ６）ａＯＣ（Ｏ）Ｏ、（ＣＲ５Ｒ６）ａＯＣ（Ｏ）Ｏ（ＣＲ５Ｒ６）ａ、ＯＣ（Ｏ）Ｏ（ＣＲ５Ｒ６）ａ、Ｓ（ＣＲ５Ｒ６）ａ、（ＣＲ５Ｒ６）ａＳ、（ＳｉＲ５Ｒ６）ａ、Ｏ（ＳｉＲ５Ｒ６）ａ、（ＳｉＲ５Ｒ６）ａＯ（ここで、Ｒ５及びＲ６は、同じであるか異なり、それぞれ独立して、水素、メチル、エチル、直鎖又は分岐鎖（Ｃ３−Ｃ１２）アルキル、（Ｃ６−Ｃ１０）アリールを示し、ａは０〜１２（両端値を含む。）の整数である。）からなる群より選択され、
Ａｒｙｌは、置換又は未置換のフェニル、置換又は未置換のビフェニル、置換又は未置換のナフチル、置換又は未置換のターフェニル、置換又は未置換のアントラセニル、置換又は未置換のフルオレニルである。）で表される基であり、
残りのＲ１、Ｒ２、Ｒ３、Ｒ４は、同じであるか異なり、それぞれ独立して、水素、ハロゲン、メチル、エチル、直鎖又は分岐鎖（Ｃ３−Ｃ１２）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール又はパーフルオロ（Ｃ６−Ｃ１０）アリール（Ｃ１−Ｃ３）アルキルから選択されたヒドロカルビル基又はハロヒドロカルビル基を示し、
ｂ）前記式（ＩＩ）のモノマーは
【化４６】
2018526503.tif 000056
であり、
ここで、
ｎは、０、１又は２の整数であり、
Ｒ７、Ｒ８、Ｒ９、Ｒ１０は、同じであるか異なり、それぞれ独立して、水素、ハロゲン、メチル、エチル、直鎖又は分岐鎖（Ｃ３−Ｃ１６）アルキル、パーフルオロ（Ｃ１−Ｃ１２）アルキル、（Ｃ３−Ｃ１２）シクロアルキル、（Ｃ６−Ｃ１２）ビシクロアルキル、（Ｃ７−Ｃ１４）トリシクロアルキル、（Ｃ６−Ｃ１０）アリール、（Ｃ６−Ｃ１０）アリール（Ｃ１−Ｃ６）アルキル、パーフルオロ（Ｃ６−Ｃ１０）アリール、パーフルオロ（Ｃ６−Ｃ１０）アリール（Ｃ１−Ｃ３）アルキルから選択されたヒドロカルビル基又はハロヒドロカルビル基、及び式（Ｂ）
−Ｙ−Ａｒｙｌ１      （Ｂ）
（前記式において、Ｙは、（ＣＲ５Ｒ６）ａ、Ｏ（ＣＲ５Ｒ６）ａ、（ＣＲ５Ｒ６）ａＯ（ここで、ａ、Ｒ５、Ｒ６は、前記と同義である。）からなる群より選択され、
Ａｒｙｌ１は、フェニル又は１つ以上の（Ｃ１−Ｃ６）アルキルで置換されたフェニルである。）で表される基からなる群より選択され、
また、ここで、前記式（Ｉ）のモノマーは１．６以上の屈折率を有し、前記式（ＩＩ）のモノマーは１．６未満の屈折率と１００センチポアズ未満の粘度を有し、前記式（Ｉ）の第１モノマーは前記式（ＩＩ）の第２モノマーと完全に混和して透明な溶液を形成し、
前記成分Ａ及び前記成分Ｂを混合して５０℃〜１００℃の範囲の温度にさらすと、９０％超の可視光透過率を有する実質的に透明な膜を形成する、組成物。